La présente invention, à la réalisation de laquelle ont collaboré Messieurs Paul BOURRAIN et Robert MINGAT a pour objet un nouveau fil de renforcement à base d'acier utilisable notamment pour pneumatiques. On utilise couramment pour le renforcement des articles en caoutchouc et en particulier des peeumatiquess des nappes de fils en matières diverses Le coton, la rayonne haute ténacité, les polyamides, lepolyester, le verre et l'acier sont fréquemment utilisés pour cet usage. A ltexception des fils en coton, il est nécessaire de traiter les fils destinés au renforcement pour leur donner de ltadhérence au Ca- caoutchouc. l'es fils en coton adhèrent par eux mEmes mais ils ne sont pratiquement plus utilisés à cause de leurs faibles performances. Les fils en acier sont au préalable laitonnés et ainsi, adhèrent directement au caoutchouc, Tous les autres fils sont enduits avec une composition de polymères permettant une bonne adhérence au caoutchouc. Cependant le laitonnage des fils d'acier présente certains inconvénients parmi lesquels on peut citer : impossibilité d'exécution du laitonnage sur des fils très fins spécialement de diamètre inférieur à 0,3 mm et surtout la pollution et le danger afférents à l'emploi des bains de laitonnage qui sont a base de cyanures en solution. L1 emploi de fils très fins présente par ailleurs un certain nombre d'avantages pour un même poids de métal de renforcement t souplesse plus grande, en outre meilleure répartition des fils de renforcements d'où résistance accrue, possibilité pour certaines applications d'employer ces fils à la place de fils en matières polymères par exemple pour la réalisation de bandes transporteuses ou pour la confection des flancs de pneumatiques. II a maintenant été trouvé un nouveau fil utilisable notamment pour le renforcement articles en caoutchouc tels que les pneuma- tiques, caractérisé en ce qulil est formé d'une âme en acier ayant un diamitre compris entre 0,05 et 0,8 nun, d'une première couche répartie uniformément sur l'acier et constituée essentiellement de polymère vinylique renfermant des groupes OH ou CO2Hlibres, ou les deux, reprêentaut de 0,05 à en poids par rapport au fil d'acier et d'une deuxième couche constituée essentiellement d'une composition à base de résine résorcineformol et de terpolymère styrene-butadiène-vinyl pyridine représentant de j à 3 % enpoids par rapport au fil d' acier. (composition de type RFL), L'âme des fils selon l'invention est constituée par un fil d'acier de la qualité habituellement utilisée pour le renforcement des pneu; matiques, de préférence :: résistance à la traction comprise entre 3 et 4 g denier, allongement à la rupture compris entre 1,5 et 2,5 %, module d'élasticité compris entre 12000 et 18000 kmm2, leur diamètre est compris entre 005 et 0,8 mm et de préférence entre 0,1 et 0,4 mm. Les polymères utilisés pour former la première couche sont d'une part les acétals polyvinyliques et d'autre part les copolymères & BR Par acétals polyvinyliques on entend les polymères dont la structure moléculaire peut entre schématisée de la façon suivante : dans laquelle t - R est un radical alcoylène ayant de i à 5 atomes de carbone - N est un nombre positif tel que la masse moléculaire moyenne de ces polymères est comprise entre 20 000 et 200 000. La proportion relative des trois fonctions acétate, alcool, acétal représentées/par nl, n2, n3 intervient principalement dans la solubilité des polymères,n1, n2 et n3 sont tels que la proportion d'acétate est habituellement comprise entre 2 et 15 % en poids et celle d'alcools entre 5 et 21 % en poids. Ces polymères sont obtenus par réaction d'un aldéhyde sur un alcool polyvinylique. On utilise de préférence comme aldhéhyde : le formaldéhyde, le butyraldéhyde. Par copolymère à base de chlorure et d'acétate de vinyle on entend des copolymères comportant de 80 à 95 % en poids de motifs chloroé thylène, de 2 à 20 % en poids de motifs acétoxyéthylène et avantageusement de 0.1 à 7 X en poids de motifs hydroxyéthylène ou acide carboxylique comportant de 3 à 6 atomes de carbone ou de ces deux motifs simultanément e Ces copolymères ont un indice de viscosité selon la norme NFT 51 031 compris entre 40 et 60 m 2 g. Ces polymères vinyliques sont préparés de la façon usuelle pour ce type de produits ; en particulier les groupements acides carboxyliques sont introduits au cours de la polymérisation du chlorure et de l'acétate de vinyle qui a lieu en présence d'acides insaturés, par exemple l'acide maléique, en proportion convenable. La deuxième couche est formée par dépôt, séchage et traitement thermique d'une composition de type RFI de type connu. Par composition de résine du type "RFL" on entend les compositions abondamment décrites dans la littérature et dans les brevets comme par exemple dans les brevets américains 3 698 935 de Ashland Oil Ince ou 3 707 399 de Owens Corning Fiberglass Corps et qui se composent essentiellement d1 émulsions ou de dispersions aqueuses de caoutchouc synthétique du type terpolymère butadiène-vinyl pyridine et styrène, éventuellement d'un latex de caoutchouc naturel ou synthétique et de dispersions aqueuse de résines polyphénolaldéhyde. Les émulsions ou dispersions aqueuses de caoutchouc synthétique sont généralement obtenues à partir de polybutadiène, polyisoprène, copolymère butadiène-styrène, copolymère butadiène-acrylonitrile ou de préférence terpolymère butadiène-vinyl pyridine-styrène comportant de 50 à 95 parties en poids de butadiène, de 5 à 50 parties en poids de vinyl pyridine et de 5 à 30 parties en poids de styrène pour 100 parties de butadiène-vinyl pyridine. Les résines obtenues par condensation de polyphénol et d'aldéhyde sont partiellement condensées pour oestre dispersibles dans l'eau. Les polyphénols utilisés sont habituellement la résorcine, le phloroglucinol, la pyrocatéchine. On préfère la résorcine ; le formaldéhyde est couramment utilisé pour réaliser la condensation. Le fil selon l'invention est préparé par enduction de lràme par une solution du polymère vinylique1 séchage, enduction par une émulsion du type RFL, séchages traitement thermique On utilise le polymère vinylique sous forme de solutions dans les cétones comme l'acétone, la méthyléthylcétone, la méthylisobutylcétone, la cyclohexanone, dans les esters comme par exemple l'acétate d'éthyle, l'acétate de butyle, l'acétate dtisopropyleX l'acétate d'amyle, l'a- cétate de cyclohexylet le lactate de butyle, dans les alcools, par exemple : le méthanol, l'éthanol, le butanolt l'isopropanol, l'alcool benzyliquea l'al- cool amylique, le cyclohexanol, et dans certains solvants chlorés comme par exemple le chlorure de méthylène ou le dichloréthane. On les utilise à des concentrations comprises entre I et 10 % en poids. L'enduction est réalisée par passage du fil d'acier dans un bain de la solution, suivie d'un séchage par passage dans un four ayant une température comprise entre 50 et 100 c. On utilise les compositions type RFL sous la forme ayant un extrait sec compris entre 15 et 40 %, Le dépôt de cette composition peut ttre effecthé par tout moyen approprié. On opère de préférence par enduction plein bain. Le fil est d'abord séché entre 150 et 200 C puis amené à une température comprise entre 200 et 250 C permettant la condensation complète de la résine phénolique. L'ensemble du traitement ther- mique dure entre 30 sec et tO sur et de préférence entre 1 et 5 mirutes. L'adhêrence du caoutchouc sur le fil d'acier enduit est mesurée selon la norme ASTM D 2229 : on réalise des éprouvettes nuralsées en caoutchouc qui sont vulcanisées sur le fil à émrdirer et on mesure l'adhérence par arrachment du fil Mors de l'éprouvette au moyen d'un dynamomètre. Les exemples suivants, donsés à titre non limitanif, illustrent l'invention. EXEMPLES i A 4 t Les conditions générales pour les quatre exemples sont les suivantes t Un fil d'acier de 0t3 mm de diamètre passe en continu à la vitesse de 22,5 m/mm dans des bains contenant les solutions de polymères vinyliques dans un solvant approprié Le fil est ensuite séché par passage dans un Pour dont la température est comprise entre 50 et 100 selon le solvant à évaporter durant 40 secondes. Le dépôt es d'environ 0,12 % en poids.Le fil enduit passe ensuite à la vitesse de 22,5 m/mm dans un bain préparé de la façon suivante s - On ajoute 11,4 g de solution de soude à 28 % dans la préparation obtenue en laissant mûrir pendant 6 heures à 150C sous agitation : 600 g d1eau, 52,5 g de résorcine1 95 g de formol à 30 % et 5t2 g de solution de soude à 28 %. A ce mélange homogène et sous agitation on ajoute 710 g d'un latex butadiène-styrène-vinyl pyridine à 40 % d'extrait sec, 135 g d'un latex de caoutchouc naturel à 60 % d'extrait scc, 113 g d'un latex butadiènestyrène à 36 % d'extrait sec et 248 g d'eau. La composition finale a un extrait sec de 25 %. Le fil est alors séché dans un four à 1800C pendant 130 secondes puis il subit un traitement thermique dans un deuxième four à 225 C pendant 60 secondes0 Le dépôt est de 2 % en poids. On confectionne alors des éprouvettes selon la norme ASTM 2229 avec du caoutchouc référencé 12604 /61 de Uniroyal, la longueur de fil noyé dans la gomme étant de I cm. La vulcanisation a lieu sous pression pendant 30 imi à 151 C, On mesure sur un dynamomètre à vitesse constante la force nécessaire pour arracher le fil de l'éprouvette. Les conditions particulières et les résultats des essais sont portés sur le tableau ci-joint. Pour l'exemple n f on utilise comme polymère vinylique un copolymère de chlorure de vinyle et d'acétate de vinyle modifié à l'acide maléique contenant 84,5 % en poids de chlorure de vinyle copolymérisé et 0,95 % d'acide maléique copolymérisé. Son indice de viscosité en cm /g (NF T 51 031) est de 45. Pour exemple n 2 on utilise comme polymère vinylique un copolymère chlorure de vinyle-acétate de vinyle dans lequel les groupements acétate sont partiellement hydrolysés en alcool polyvinylique. La composition est, en poids, de 91 % de polyvinyle de 3 % d'acétate de polyvinyle et de 6 % d'alcool polyvinylique, Son indice de viscosité en cm /g (NF T 51 031) est de 57. Pour l'exemple n 3 on utilise comme polymère vinylique un formal polyvinylique comportant en poids 12 % d'acétate de polyvinyle, 5,5 X d'alcool polyvinylique et dont la viscosité en centipoise mesurée à 200C en solution à 5 % dans un mélange 50-50 phénol-toluènc est de 46 cPo. Pour l'exemple n 4 on utilise un butyral polyvinylique comportant en poids 18,5 % d'alcool polyvinylique, 2 % d'acétate polyvinylique et dont la viscosité en centipoises mesurée à 200C en solution à 5 % dans l'alcool éthylique 95 est 9,7. Un essai témoin sur un fil d'acier non enduit de polymire vinylique dégraissé au chlorothène et ayant subi un traitement RFL dans les mâmes conditions que les essais 1 à 4 permet d'apprécier l'adhérence apportée par les enduits. TABLEAU EXEMPLES Polymère vinylique 1 2 3 4 Témoin Solvant Acétone Acétone Cyclo- Méthanol hexanone Extrait sec 5 % 5 % 5 % 5 % Température de séchage 56 C 56 C 60 C 90 C Durée de séchage 40 s 40 s 40 s 40 s Traitement RFL Température de séchage 180 C 18 C 180 C 180 C 180 C Durée de séchage 30 s 30 s 30 s 30 s 30 s Traitement thermiqe 225 C 225 C 225 C 225 C 225 C Durée 60 s 60 s 60 s 60 s 60 s Adhérence en kg/cm 8 8 8,5 10 1 REVENDICATIONS 1) Fil pour le renforcement d'articles en caoutchouc tels que les pneumatiques caractérisé en ce qu'il est formé d'une âme d'acier ayant un diamètre compris entre 0,05 et 0,8 mm, d'une première couche répartie uniformément sur l'acier et constituée essentieflement d'un polymère vinylique renfermant des groupes libres OH ou COH ou les deux, ce polymère vinylique représentant de 0,05 à 0,25 Z Z en poids par rapport au fil d'acier et d'une deuxième couche constituée essentiellement d > une composition à base de résine résorcine formol et de terpolymère styrène butadiène-vinyl pyridines cette composition représentant de 1 à 3 % en poids par rapport au fil d'acier. 2) Fil selon la revcndication I caractérisé en ce que l'Ame d'acier a un diamètre compris entre 0,1 et 0,4 mm. 3) Fil selon l'une des revendications i ou 2 caractérisé en ce que le polymère vinylique est un acétal polyvinylique ou un/copolymère comportant de 80 à 95 % en poids de motifs chloro-éthylène, de 2 à 20 % en poids de motifs acetoxyéthylène et de 0.1 à 7 % en poids de motifs hydroxyéthylène ou acide carboxylique ayant de 3 à 6 atomes de carbone ou de ces deux motifs. 4) Fil selon l'une des revendications i à 3 caractérisé en ce que la composition à base de résine résorcine formol et terpolymère styrène butadiène-vintyl pyridine contient en outre du caoutchouc naturel ou synthétique 5) Procédé de fabrication d'un fil selon l'une des revendications 1 à 4 carac térisé en ce que l'on enduit un fil d'acier par une solution du polymère vinylique, que l'on sèche, que l'on enduit par une émulsion ou dispersion a queuse constituée essentiellement de résine résorcine formol et de terpolymère butadiène, vinyl-pyridine, styrène que l'on sèche et traite thermiquement, 6) Procédé selon la revendication 5 caractérisé en ce que la solution du polymère vinylique a une concentration comprise entre 1 et 10 % en poids. 7) Procédé selon l'une des revendications 5 et 6 caractérisé en ce que l'émul- sien ou la dispersion aqueuse de résine formol et de terpolymère butadiène- vinyl pyridine, styrène a un extrait sec compris entre 15 et 40 %. 8) Procédé selon l'une des revendications S à 7 caractérisé en ce que lton sà- che à une température comprise entre 500 et 100 C. 9) Procédé selon l'une des revendications S a 8 caractérisé en ce que le traitement thermique est effectué à une température comprise entre 150 et 250 C 10) Procédé selon la revendication 9 caractérisé en ce que le traitement thermique est effectué pendant une durée de I à 5 minutes.